(57)【要約】【課題】  特に、今後被処理物が大型化した場合にも、適切な静電吸着力及び剥離性をバランス良く確保することができる静電チャックプレート及びその製造方法の提供を目的とする。【解決手段】  絶縁性基板（１）上に、電極となる金属膜（２）と、該金属膜を覆う低抵抗セラミックス溶射膜（３）と、上面が静電吸着面となる高抵抗セラミックス溶射膜（４）とが順に積層されてなる静電チャックプレート、特に、膜厚は、前記低抵抗セラミックス溶射膜が１００μｍ〜３００μｍ、前記高抵抗セラミックス溶射膜が１００μｍ〜１５０μｍである静電チャックプレートとした。また、絶縁性基板（１）上に形成された金属膜（２）の上に、溶射法により低抵抗セラミックス膜（３）を形成した後に、溶射法により高抵抗セラミックス膜（４）を形成する静電チャックプレートの製造方法とした。【選択図】  図１
2006060040.tif 000002
【特許請求の範囲】
【請求項１】
絶縁性基板上に、電極となる金属膜と、該金属膜を覆う低抵抗セラミックス溶射膜と、上面が静電吸着面となる高抵抗セラミックス溶射膜とが順に積層されてなることを特徴とする静電チャックプレート。
【請求項２】
前記低抵抗セラミックス溶射膜は、膜厚が１００μｍ〜３００μｍであることを特徴とする請求項１に記載の静電チャックプレート。
【請求項３】
前記高抵抗セラミックス溶射膜は、膜厚が１００μｍ〜１５０μｍであることを特徴とする請求項１又は請求項２に記載の静電チャックプレート。
【請求項４】
前記低抵抗セラミックス溶射膜は、体積抵抗率が１０9Ω・ｃｍ〜１０13Ω・ｃｍであり、前記高抵抗セラミックス溶射膜は、体積抵抗率が１０14Ω・ｃｍ以上であることを特徴とする請求項１ないし請求項３のいずれか１項に記載の静電チャックプレート。
【請求項５】
絶縁性基板上に形成された金属膜の上に、溶射法により低抵抗セラミックス膜を形成した後に、溶射法により高抵抗セラミックス膜を形成することにより、請求項１ないし請求項３のいずれか１項に記載の静電チャックプレートを製造することを特徴とする静電チャックプレートの製造方法。
【請求項６】
絶縁性基板上に形成された金属膜の上に、溶射法により請求項４に記載の体積抵抗率を有する低抵抗セラミックス膜を形成した後に、溶射法により請求項４に記載の体積抵抗率を有する高抵抗セラミックス膜を形成したことを特徴とする請求項５に記載の静電チャックプレートの製造方法。
【発明の詳細な説明】
【技術分野】
【０００１】
本発明は、半導体製造装置やフラットパネルディスプレイ等の製造装置において、被処理物の保持に使用される静電チャックプレート及びその製造方法に関するものである。
【背景技術】
【０００２】
従来から、ドライエッチングやＣＶＤコーティング等を行う半導体製造装置、あるいはフラットパネルディスプレイ等の製造装置において、シリコンウェハーやガラス基板等の被処理物を保持、固定するために、機械式チャックや真空式チャックが用いられている。
ところが、半導体素子の高集積化等に伴い、シリコンウェハーやガラス基板等の被処理物を均一の温度に保つことや、パーティクルを低減すること等が重要な課題となってきている。
このため、近年においては、静電吸着力を利用して、被処理物の全面を均一に吸着可能とする静電チャックプレートが普及してきている。この静電チャックプレートとしては、樹脂製及びセラミック製の静電チャックプレートが知られているが、耐電圧、耐プラズマ特性、長寿命性及び加工特性の観点から、特にセラミックス製の静電チャックプレートが普及してきている。
【０００３】
このセラミックス製の静電チャックプレートとしては、図２に示すように、金属基板１１上に、電極１２が埋設されたセラミックス焼結体１３を形成してなるものが知られている。特に、高い吸着力を必要とする場合には、低抵抗のセラミックス焼結体が一般的に使われている。この場合、被処理物は、低抵抗のセラミックス焼結体１３が有する静電吸着力によって、保持、固定される。
【０００４】
しかしながら、このような静電チャックプレートは、低抵抗のセラミックス焼結体１３が、導電性を備えるべく、酸化チタン、酸化クロム、酸化マグネシウム等の不純物を含むため、被処理物を汚染するという問題がある。
また、酸化チタン等の不純物における電荷の移動速度が遅いため、静電チャックプレートから被処理物を離脱すべく、印加電圧を切断した後においても、一定時間、静電吸着力が残存し、この結果、即座に静電チャックプレートから被処理物を離脱させることができず、剥離性が低減するといった問題がある。
【０００５】
このため、特許文献１においては、図３に示す、金属基板１１上の電極１２が埋設された低抵抗のセラミックス焼結体１３に、高抵抗のセラミックス焼結体１４を形成してなる静電チャックプレートが開示されている。
この静電チャックプレートでは、被処理物を、不純物の含有量が微少である高抵抗のセラミックス焼結体１４により保持、固定するため、上述の被処理物への汚染を回避することができる。
【０００６】
しかしながら、この静電チャックプレートは、一般に、低抵抗のセラミックスであるグリーンシートを焼結して焼結体とした後に、高抵抗のセラミックス層を溶射等の方法で積層して製造されるため、工程が複雑で、製造に時間がかかり、コストが高いことが問題となっている。
【０００７】
そこで、本出願人は、特許文献２に見られるような、セラミックス焼結体より、製造コストが低く、耐久性があり、再生使用も可能であるセラミックス溶射膜を積層した静電チャックプレートを提案している。
【０００８】
しかしながら、近年、シリコンウェハーは、そのサイズが８インチから１２インチ以上へと大型化しつつあり、ガラス基板も、ディスプレイの拡大により、大型化してきている。このように、今後被処理物が大型化した場合には、静電チャックプレートも大型化する。この場合には、高い静電吸着力が要求されるため、低抵抗の絶縁層が用いられるが、残留吸着力によって剥離性が悪化するという問題が顕著になるため、静電吸着力及び剥離性の両方をバランス良く確保することが難しく、改善が強く望まれている。
【０００９】
【特許文献１】特開２００１−２８４４４２号公報
【特許文献２】特開２００３−２６４２２３号公報
【発明の開示】
【発明が解決しようとする課題】
【００１０】
このため本発明は、上述の事情に鑑み、特に、今後被処理物が大型化した場合にも、適切な静電吸着力及び剥離性をバランス良く確保することができる静電チャックプレート及びその製造方法の提供を目的とする。
【課題を解決するための手段】
【００１１】
上記請求項１に記載の発明は、絶縁性基板上に、電極となる金属膜と、該金属膜を覆う低抵抗セラミックス溶射膜と、上面が静電吸着面となる高抵抗セラミックス溶射膜とが順に積層されてなることを特徴とする静電チャックプレートである。
【００１２】
請求項２に記載の発明は、請求項１において、前記低抵抗セラミックス溶射膜が、膜厚１００μｍ〜３００μｍであることを特徴とする静電チャックプレートである。
【００１３】
請求項３に記載の発明は、請求項１又は請求項２のいずれか１項において、前記高抵抗セラミックス溶射膜が、膜厚１００μｍ〜１５０μｍであることを特徴とする静電チャックプレートである。
【００１４】
請求項４に記載の発明は、請求項１ないし請求項３のいずれか１項において、前記低抵抗セラミックス溶射膜が、体積抵抗率１０9Ω・ｃｍ〜１０13Ω・ｃｍであり、前記高抵抗セラミックス溶射膜が、体積抵抗率１０14Ω・ｃｍ以上であることを特徴とする静電チャックプレートである。
【００１５】
請求項５に記載の発明は、絶縁性基板上に形成された金属膜の上に、溶射法により低抵抗セラミックス膜を形成した後に、溶射法により高抵抗セラミックス膜を形成することにより請求項１ないし請求項３のいずれか１項に記載の静電チャックプレートを製造することを特徴とする静電チャックプレートの製造方法である。
【００１６】
請求項６に記載の発明は、絶縁性基板上に形成された金属膜の上に、溶射法により請求項４に記載の体積抵抗率を有する低抵抗セラミックス膜を形成した後に、溶射法により請求項４に記載の体積抵抗率を有する高抵抗セラミックス膜を形成したことを特徴とする請求項５に記載の静電チャックプレートの製造方法である。
【発明の効果】
【００１７】
上記の請求項１に記載の発明によれば、低抵抗セラミックス溶射膜の上に、高抵抗セラミックス溶射膜を積層することにより、膜厚を変化させて、抵抗値を容易に調整することができるため、特に、今後被処理物が大型化した場合においても、適切な静電吸着力及び剥離性をバランス良く確保することができる静電チャックプレートを提供することができる。
【００１８】
また請求項２に記載の発明によれば、低抵抗セラミックス溶射膜の膜厚を１００μｍ〜３００μｍとすることにより、特に、今後被処理物が大型（例えば１２インチ以上のシリコンウェハーや１ｍ角以上のガラス基板）化した場合においても、適切な静電吸着力が得られる。
【００１９】
また請求項３に記載の発明によれば、高抵抗セラミックス溶射膜の膜厚を１００μｍ〜１５０μｍとすることにより、同様に、被処理物が大型化した場合においても、被処理物に対する剥離性の悪化といった問題が生じない。
【００２０】
請求項４に記載の発明によれば、低抵抗セラミックス溶射膜において、体積抵抗率を１０9Ω・ｃｍ以上とすることにより、リーク電流の増加によって、被処理物が破壊する可能性をより低減させることができ、また体積抵抗率を１０13Ω・ｃｍ以下とすることにより、被処理物の大型化にも対応した適切な静電吸着力が静電チャックプレートとして得られる。
さらに、高抵抗セラミックス溶射膜において、体積抵抗率を１０14Ω・ｃｍ以上とすることにより、被処理物の大型化にも対応した所望の絶縁性を確保することができる。
【００２１】
さらに請求項５に記載の発明によれば、溶射法により低抵抗セラミックス膜を形成した後に、溶射法により高抵抗セラミックス膜を形成するため、両者の溶射膜厚を変化させて、抵抗値を容易に調整することができる。これにより、上述したように、被処理物が大型化した場合においても、溶射膜厚を微調整することにより、適切な静電吸着力及び剥離性をバランス良く確保できる静電チャックプレートを容易に製造することができる。
【００２２】
さらにまた請求項６に記載の発明によれば、溶射法により請求項４に記載の体積抵抗率を有する低抵抗セラミックス溶射膜を形成した後に、溶射法により請求項４に記載の体積抵抗率を有する高抵抗セラミックス膜を形成することで、両者の体積抵抗率と溶射膜厚を変化させることができる。これにより、同様に、被処理物が大型化した場合においても、体積抵抗率と溶射膜厚とを調整することにより、適切な静電吸着力及び剥離性をバランス良く確保できる静電チャックプレートを容易に製造することができる。
【発明を実施するための最良の形態】
【００２３】
以下、本発明に係る静電チャックプレートの一実施形態を、図１を用いて説明する。
本実施形態における静電チャックプレートは、図１に示すように、絶縁性基板１上に、電極となる金属膜２が形成され、これを覆うようにして低抵抗セラミックス溶射膜３と、高抵抗セラミックス溶射膜４とが順に積層されてなる。
【００２４】
ここで絶縁性基板１としては、厚さ０．５ｍｍ以上の円盤状のセラミックス焼結体が用いられる。より好ましくは、絶縁性の高いアルミナ、炭化珪素、窒化アルミニウム等のセラミックス焼結体が用いられる。
【００２５】
さらに絶縁性基板１として、最も好ましくは、高純度のアルミナ焼結体を用いる。
溶射法によるセラミックス膜を形成する場合には、ＣＶＤ法等と比較し、工程上応力歪みや熱歪みが加わることが避けられない。電極層を内蔵した静電チャックプレート用のセラミックス焼結体は、焼結温度を高くすることができず、不純物を混入して焼結するため、機械的強度が劣る。特に被処理物が大型（例えば１２インチ以上のシリコンウェハーや１ｍ角以上のガラス基板）化した場合には、機械的強度への影響が大きいため、溶射法を採用することができない。このため、基板に高純度のアルミナのみを用いて焼結温度を高くして機械的強度を付与した焼結体板を用いることにより、大型化した場合における機械的強度への影響を抑える。これにより、基板上へ溶射膜を形成した場合における応力歪みや熱歪みを最小限に抑制し、工程上実用的である溶射法を採用する。
【００２６】
また絶縁性基板１は、静電チャックプレートにより保持される被処理物と同一形状のセラミックス焼結体であることが好ましい。例えば被処理物が、シリコンウェハーの場合には、上述のとおり円盤状のセラミックス焼結体を用いるが、ガラス基板の場合には、角盤上のセラミックス焼結体を用いることが好ましい。
【００２７】
金属膜２は、タングステン、銅、ニッケル、モリブデン等の溶射により成膜可能な金属材料を単独で、あるいはこれらを含む合金を溶射した膜厚５０μｍ以上の金属溶射膜からなる。
【００２８】
低抵抗セラミックス溶射膜３は、酸化チタン、酸化クロム、酸化マグネシウム等を含有した酸化アルミニウムを溶射した膜からなる。
また高抵抗セラミックス溶射膜４は、酸化アルミニウム、窒化アルミニウム、炭化珪素等を溶射した膜からなり、その上面が被処理物に対する静電吸着面となる。
【００２９】
ここで、低抵抗セラミックス溶射膜３及び高抵抗セラミックス溶射膜４の体積抵抗率及び膜厚により、被処理物に対する静電吸着力及び剥離性が変化する。
具体的には、高抵抗セラミックス溶射膜４が厚ければ、静電チャックプレートの体積抵抗率が、高抵抗セラミックス溶射膜４の体積抵抗率に近づき、静電チャックプレートの体積抵抗比率が高くなる。これにより、被処理物に対する静電吸着力は弱くなるが、剥離性は向上する。逆に、高抵抗セラミックス溶射膜４が薄ければ、静電チャックプレートの体積抵抗率が、低抵抗セラミックス溶射膜３の体積抵抗率に近づき、静電チャックプレートの体積抵抗比率が低くなる。これにより、静電吸着力は強くなるが、剥離性は低下する。
よって、特に被処理物が大型（例えば１２インチ以上のシリコンウェハーや１ｍ角以上のガラス基板）化した場合には、所望の静電吸着力と剥離性を確保するため、両者の膜厚を一定の範囲に設定する必要がある。
【００３０】
このため、低抵抗セラミックス溶射膜３の膜厚を、１００μ〜３００μｍとし、高抵抗セラミックス溶射膜４の膜厚を、１５０μｍ〜３００μｍとすることが好ましい。
【００３１】
低抵抗セラミックス溶射膜３は、膜厚が、１００μｍ以上であるため、耐電圧性があり、かつ、３００μｍ以下であるため、所望の静電吸着力を発揮することができる。
一方、高抵抗セラミックス溶射膜４は、膜厚が、１００μｍ以上であるため、被処理物に対する剥離性を発揮することができ、１５０μｍ以下であるため、下に積層されている低抵抗セラミックス溶射膜３により、所望の静電吸着力を確保することができる。
【００３２】
ところで、静電吸着力には、クーロン力とジョンソン・ラーベック力との２つの静電吸着力がある。静電チャックプレートにおいては、電圧を印加することで、静電チャックプレートの表面と被処理物とに、正と負の電荷を発生させ、この間に働く上記ジョンソン・ラーベック力により、被処理物を静電チャックプレートに吸着させることができる。
【００３３】
このため、低抵抗セラミックス溶射膜３の体積抵抗率を１０13Ω・ｃｍ以下とすることにより、ジョンソン・ラーベック力による静電吸着力を発揮させ、被処理物を静電チャックプレートに吸着させることができる。
また、低抵抗セラミックス溶射膜３の体積抵抗率を１０9Ω・ｃｍ以上とすることにより、静電チャックとして使用するための絶縁性を確保することができる。
【００３４】
一方、高抵抗セラミックス溶射膜４の体積抵抗率を、１０14Ω・ｃｍ以上とすることにより、静電チャックプレートに流れるリーク電流を最小にし、被処理物の破壊を防止する。特に、特に被処理物が大型（例えば１２インチ以上のシリコンウェハーや１ｍ角以上のガラス基板）化した場合には、耐電容量も増加し、リーク電流も増加しやすくなるため、体積抵抗率を制御し、被処理物の破壊可能性を低減させることが必要となる。
また、１０14Ω・ｃｍ以上の体積抵抗率をもつ高抵抗セラミックス溶射膜４は、酸化アルミ、窒化アルミ、炭化珪素等の高純度の純物質のみからなるため、不純物の汚染がない。
【００３５】
このように体積抵抗率が静電吸着力や剥離性に影響を与えることから、低抵抗セラミックス溶射膜３の体積抵抗率を、１０9Ω・ｃｍ〜１０13Ω・ｃｍとし、高抵抗セラミックス溶射膜４の体積抵抗率を、１０14Ω・ｃｍ以上とすることが好ましい。
【００３６】
以上のように、被処理物が大型化した場合においては、上述の体積抵抗率及び膜厚を有する低抵抗セラミックス溶射膜３及び高抵抗セラミックス溶射膜４とを用いることにより、適切な静電吸着力及び剥離性をバランス良く確保できる静電チャックプレートを提供することができる。
【００３７】
次に、本発明に係る静電チャックプレートの製造方法の一実施形態について説明する。
【００３８】
厚さ０．５ｍｍ以上の円盤上のセラミックス焼結体を、片面だけブラスト処理し、粗面化し、絶縁性基板１とした。厚さ０．５ｍｍ以上であるため、絶縁性基板として要求される絶縁耐圧や静電チャックプレートとして要求される機械的強度を満たすことができる。
【００３９】
この絶縁性基板１の粗面化された表面上に、膜厚５０μｍ以上となるように金属膜２を溶射して電極を形成する。金属膜２の膜厚が５０μｍ以下である場合には、不連続性のある膜となり、断線が生じる危険性があるため好ましくない。
【００４０】
このようにして絶縁性基板１上に形成される金属膜２の上に、溶射法により、酸化チタン、酸化クロム、酸化マグネシウム等を含有した酸化アルミニウムの皮膜を形成し、研削する等して所望の膜厚にして、粗面化された金属面を覆う低抵抗セラミックス溶射膜３を形成する。
セラミックスを焼成体とせず、溶射法を用いるため、容易に膜厚を調整することができる。これにより膜厚１００μｍ〜３００μｍ、体積抵抗率１０9Ω・ｃｍ〜１０13Ω・ｃｍの低抵抗セラミックス溶射膜３が得られる。
【００４１】
さらに、低抵抗セラミックス溶射膜３を形成した後に、溶射法により、酸化アルミニウム、窒化アルミニウム、炭化珪素等の皮膜を形成し、その後研削する等して所望の膜厚にし、体積抵抗率１０14Ω・ｃｍ以上の高抵抗セラミックス溶射膜４を形成する。低抵抗セラミックス溶射膜と同様、溶射法を用いたため、膜厚を調整することができ、１００μｍ〜１５０μｍの高抵抗セラミックス溶射膜４とすることができる。
【００４２】
このように、膜厚調整が容易である溶射法により、低抵抗セラミックス溶射膜３を形成した後に、溶射法により、高抵抗セラミックス溶射膜４を形成するため、特に、今後被処理物が大型（例えば１２インチ以上のシリコンウェハーや１ｍ角以上のガラス基板）化した場合においても、両者の膜厚を微調整することにより、適切な静電吸着力及び剥離性をバランス良く確保できる静電チャックプレートを製造することができる。
【００４３】
さらに、溶射法により、特定の範囲の体積抵抗率を有する低抵抗セラミックス溶射膜３を形成した後、溶射法により、特定の範囲の体積抵抗率を有する高抵抗セラミックス溶射膜４とを形成するため、特に、今後被処理物が大型（例えば１２インチ以上のシリコンウェハーや１ｍ角以上のガラス基板）化した場合においても、両者の体積抵抗率及び膜厚を微調整することにより、さらに適切な静電吸着力及び剥離性をバランス良く確保できる静電チャックプレートを製造することができる。
【実施例】
【００４４】
［実施例１］
厚さ２ｍｍ、直径２００ｍｍの酸化アルミニウムを焼結させたセラミックス焼結体の片面をブラスト処理して、粗面化し、絶縁性基板とした。この絶縁性基板の粗面化された面上に、外周部を幅２ｍｍマスクして、タングステンを厚さ５０μｍとなるようプラズマ溶射して形成した金属膜の表面をブラスト処理して、粗面化し、単電極を形成した。
【００４５】
この単電極の粗面された金属表面に、酸化チタン含有の酸化アルミニウムを膜厚１５０μｍとなるようにプラズマ溶射して、単電極を覆い、膜厚１５０μｍの酸化アルミニウムと酸化チタンとからなる低抵抗セラミックス溶射膜を形成した。これにより形成された低抵抗セラミックス溶射膜の体積抵抗率は、約５×１０12Ω・ｃｍであった。
【００４６】
さらに純度９９．９％の酸化アルミニウムを膜厚３００μｍとなるようにプラズマ溶射した後、表面を研削して膜厚１５０μｍの酸化アルミニウムからなる高抵抗セラミックス溶射膜を形成し、静電チャックプレートを製造した。これにより製造された静電チャックプレートの体積抵抗率は、約８×１０13Ω・ｃｍだった。
【００４７】
シリコンウェハーに対する吸着力と剥離性を以下のようにして測定した。
静電チャックプレートに１，０００Ｖの電圧をかけて、８インチのシリコンウェハーを吸着させて１５分間保持した後、シリコンウェハーにかかる残留吸着力を測定し表１に示した。さらに電源を切断して所定時間保持した後、８インチのシリコンウェハー裏面に一定量のＨｅガスを流し、シリコンウェハーの離脱の有無について表１に示した。
【００４８】
［実施例２］
実施例１と同様にして絶縁性基板と単電極を形成し、単電極の粗面化された金属表面に酸化チタン含有の酸化アルミニウムをプラズマ溶射し、膜厚１５０μｍの低抵抗のセラミックス溶射膜を形成した後、純度９９．９％の酸化アルミニウムを溶射して膜厚８０μｍの高抵抗のセラミックス溶射膜を形成した。さらに実施例１と同様に吸着力と剥離性とを測定し、表１に示した。
【００４９】
［実施例３］
高抵抗セラミックス溶射膜の膜厚を８０μｍから２００μｍに変更した以外は、実施例２と同様にして静電チャックプレートを製造した。さらに、実施例２と同様に吸着力と剥離性とを測定し、表１に示した。
【００５０】
［比較例１］
実施例１と同様にして絶縁性基板と単電極を形成し、単電極の粗面化された金属表面に、酸化チタン含有の酸化アルミニウムをプラズマ溶射し、膜厚３００μｍの低抵抗セラミックス溶射膜を形成した。このときの体積抵抗率は５×１０12Ω・ｃｍであり、実施例と同様に吸着力と剥離性を測定し、表１に示した。
【００５１】
［実施例４］
比較例１により得られた静電チャックプレートに純度９９．９％の酸化アルミニウムをプラズマ溶射し、膜厚３００μｍの高抵抗セラミックス溶射膜を形成した。このときの体積抵抗率は５×１０14であり、実施例と同様に吸着力と剥離性を測定し、表１に示した。
【００５２】
【表１】
2006060040.tif 000003
【００５３】
表１からわかるように、電源切断前は、実施例１の静電吸着力が１２０ｇ／ｃｍ2、比較例１の静電吸着力が１６０ｇ／ｃｍ2であり、いずれも十分な吸着力を有する。
一方、電源切断後の剥離性は、実施例１の静電チャックプレートが、電圧切断して１秒後に剥離性を有するのに対し、比較例の静電チャックプレートが、電圧切断後６０秒経過しても剥離するのに困難性を有する。
なお、表１における「良」はＨｅガス圧が５Ｔｏｒｒでシリコンウェハーが脱離したこと、「難」はＨｅガス圧が５Ｔｏｒｒではシリコンウェハーが脱離しなかったが、３０Ｔｏｒｒではシリコンウェハーが脱離したこと、「不良」はＨｅガス圧が３０Ｔｏｒｒでもシリコンウェハーが脱離しなかったことを意味する。
【００５４】
さらに高抵抗セラミックス溶射膜の膜厚は、実施例２が８０μｍであり、電源切断後３０秒経過すると容易に剥離できるものの、５秒経過の時点では剥離するのが困難である。
一方、実施例３及び実施例４が２００μｍ及び３００μｍであり、いずれも吸着力が４５ｇ／ｃｍと４０ｇ／ｃｍとなり、シリコンウェハーを吸着するのには問題がないが、シリコンウェハーが大型化した場合を考慮すると、より高い吸着力を有することが望まれる。
これらのことから、前述したように高抵抗セラミックス溶射膜の膜厚は１００μｍ〜１５０μｍであることが好ましいことが検証された。
【図面の簡単な説明】
【００５５】
【図１】本発明の一実施形態として示した静電チャックプレートの断面模式図である。
【図２】従来技術における静電チャックプレートの断面模式図である。
【図３】従来技術における静電チャックプレートの断面模式図である。
【符号の説明】
【００５６】
１・・・絶縁性基板
２・・・金属膜
３・・・低抵抗セラミックス溶射層
４・・・高抵抗セラミックス溶射層
１１・・・金属基板
１２・・・電極
１３・・・低抵抗セラミックス焼結体
１４・・・高抵抗セラミックス焼結体
【図１】
2006060040.tif 000004
【図２】
2006060040.tif 000005
【図３】
2006060040.tif 000006